(57)【要約】  耐ドリップ性と触感に優れ、かつ生産性にも優れたポリアミド系人工毛髪用繊維を提供する。  本発明によれば、脂肪族ポリアミドと、脂肪族ジアミンと芳香族ジカルボン酸を縮合重合した骨格を持つ半芳香族ポリアミドと、臭素系難燃剤を含む樹脂組成物からなることを特徴とする人工毛髪用繊維が提供される。【特許請求の範囲】
【請求項１】
脂肪族ポリアミド（A)と、脂肪族ジアミンと芳香族ジカルボン酸を縮合重合した骨格を持つ半芳香族ポリアミド（B)と、臭素系難燃剤（C)を含む樹脂組成物からなることを特徴とする人工毛髪用繊維。
【請求項２】
前記脂肪族ポリアミド（A)は、ポリアミド６及びポリアミド６６より選択される少なくとも１種を含み、前記半芳香族ポリアミド（B)は、ポリアミド６Ｔ及びポリアミド９Ｔ及びポリアミド１０Ｔ及びそれらの変性ポリマーより選択される少なくとも１種を含む請求項１に記載の人工毛髪用繊維。
【請求項３】
前記脂肪族ポリアミド（A)と半芳香族ポリアミド（B)の混合比率が５０質量部/５０質量部より９９質量部/１質量部の範囲である請求項１または２に記載の人工毛髪用繊維。
【請求項４】
前記脂肪族ポリアミド（A)は、重量平均分子量Ｍｗが６．５万〜１５万である、請求項１〜請求項３のいずれかに記載の人工毛髪用繊維。
【請求項５】
前記臭素系難燃剤（C)が、臭素化フェノール縮合物、臭素化ポリスチレン系難燃剤、臭素化ベンジルアクリレート系難燃剤、臭素化エポキシ系難燃剤、臭素化フェノキシ系難燃剤、臭素化ポリカーボネート系難燃剤および臭素含有トリアジン系化合物よりなる群から選ばれる少なくとも１種である請求項１〜４のいずれかに記載の人工毛髪用繊維。
【請求項６】
前記臭素系難燃剤（C)が、下記化学式（１）で表される化合物構造を含むことを特徴とする請求項１〜５のいずれかに記載の人工毛髪用繊維。
【化１】
2016092922.tif 000008
【請求項７】
前記臭素系難燃剤（C)の添加量が、前記脂肪族ポリアミド（A)の添加量と前記半芳香族ポリアミド（B)の添加量の合計１００質量部に対して、３〜３０質量部である請求項１〜６のいずれかに記載の人工毛髪用繊維。
【請求項８】
請求項１〜７のいずれかに記載の人工毛髪用繊維であって、
さらに難燃助剤（D)を含む人工毛髪用繊維。
【請求項９】
前記難燃助剤（D)が、三酸化アンチモン、四酸化アンチモン、五酸化アンチモン、アンチモン酸ナトリウム、ホウ酸亜鉛、錫酸亜鉛よりなる群から選ばれた少なくとも１種である請求項８に記載の人工毛髪用繊維。
【請求項１０】
前記難燃助剤（D)が、平均粒子径１〜１０μｍの範囲である請求項８又は９に記載の人工毛髪用繊維。
【請求項１１】
前記難燃助剤（D)の添加量が、前記脂肪族ポリアミド（A)の添加量と前記半芳香族ポリアミド（B)の添加量の合計１００質量部に対して、０．１〜１０質量部である請求項８〜１０のいずれかに記載の人工毛髪用繊維。
【請求項１２】
請求項１〜１１のいずれかに記載の人工毛髪用繊維であって、
さらに有機微粒子（E)を含む人工毛髪用繊維。
【請求項１３】
前記有機微粒子（E)は、架橋ニトリルゴム、架橋アクリル樹脂、架橋ポリエステル、架橋ポリアミド粒子、架橋シリコーン樹脂、架橋ポリスチレン樹脂、架橋ポリエチレン樹脂の中から選択された少なくとも１種である請求項１２に記載の人工毛髪用繊維。
【請求項１４】
前記有機微粒子（E)が、架橋ニトリルゴムである請求項１２又は１３に記載の人工毛髪用繊維。
【請求項１５】
前記架橋ニトリルゴムのＡＮ比が３０〜５０質量％の範囲である請求項１２〜１４のいずれかに記載の人工毛髪用繊維。
【請求項１６】
前記有機微粒子（E)の添加量が、前記脂肪族ポリアミド（A)の添加量と前記半芳香族ポリアミド（B)の添加量の合計１００質量部に対して、３〜３０質量部である請求項１２〜１５のいずれかに記載の人工毛髪用繊維。
【発明の詳細な説明】
【技術分野】
【０００１】
本発明は、頭部に装脱着可能なかつら、ヘアウィッグ、つけ毛等の人工毛髪に用いられる繊維（以下、単に「人工毛髪用繊維」という。）に関するものである。
【背景技術】
【０００２】
特許文献１に記載されているように、人工毛髪用繊維を構成する素材として、塩化ビニル樹脂がある。これは、人工毛髪用繊維における塩化ビニル樹脂の加工性、低コスト性等が優れているためである。【０００３】
塩化ビニル樹脂を素材とした人工毛髪用繊維は、塩化ビニル樹脂のヘアアイロンなどに対する耐熱性が悪く、１００℃以上の温度設定が通常であるヘアアイロンなどでカ−ルを行なった場合、繊維の融着、ちぢれなどが生じ、その結果、繊維のいたみ、切れが発生する場合があった。そのため、耐熱性の高いポリアミドをベースとした人工毛髪用繊維が開発されるようになった。【０００４】
しかしながら、ポリアミドは燃焼時に溶融した樹脂が落下する危険性があり、溶融した樹脂との接触によるヤケドの危険性があることから、燃焼時に溶融ドリップしづらい性能（以下、単に「耐ドリップ性」という。）を付与することが望まれている。【０００５】
特許文献２には、ポリアミドと臭素系難燃剤を含有する樹脂組成物を繊維化した人工毛髪用繊維が開示されている。ポリアミドに臭素系難燃剤を添加することで、ポリアミドの耐ドリップ性が改善されており、ポリアミドを原料とする人工毛髪用繊維が有する問題がある程度が解決されている。
【先行技術文献】
【特許文献】
【０００６】
【特許文献１】特開２００４−１５６１４９号公報
【特許文献２】特開２０１１−２４６８４４号公報
【発明の概要】
【発明が解決しようとする課題】
【０００７】
脂肪族ポリアミドを原料とした人工毛髪用繊維は、人毛に似た良好な触感を有しているが、前述のように燃焼時に溶融した樹脂がドリップする危険性があることから、耐ドリップ性を付与することが着用者の安全の観点より望ましい。
ポリアミドに耐ドリップ性を付与しようとする場合、難燃剤を添加することが一般的に行われている。難燃剤としては、臭素系難燃剤やリン系難燃剤、窒素系難燃剤や水和金属化合物などが市販されているが、臭素系難燃剤と難燃助剤の組み合わせが最も燃焼抑制効果が高いとされている。
しかしながら、ポリアミドと臭素系難燃剤は相溶性のない組み合わせのため、溶融混練した場合にポリアミド樹脂中で臭素系難燃剤の分散が不十分となり、繊維形状への加工時に糸切れなどの不具合を起こし、生産性が著しく低下するという問題点があった。【０００８】
そこで、ポリアミド樹脂中での臭素系難燃剤の分散状態を改善し、生産性の高い人工毛髪用繊維の配合処方を確立する必要があった。【０００９】
本発明はこのような事情に鑑みてなされたものであり、人毛に似た良好な触感を有し、かつ耐ドリップ性に優れ、かつ生産性に優れた耐ドリップ性ポリアミド系人工毛髪用繊維を提供するものである。
【課題を解決するための手段】
【００１０】
本発明によれば、少なくとも１種の脂肪族ポリアミドと脂肪族ジアミンと芳香族ジカルボン酸を縮合重合した骨格を持つ半芳香族ポリアミド、臭素系難燃剤を含む樹脂組成物からなることを特徴とする人工毛髪用繊維が提供される。【００１１】
本発明者らは上記課題を解決すべく鋭意検討を行っていたところ、脂肪族ポリアミドと脂肪族ジアミンと芳香族ジカルボン酸を縮合重合した骨格を持つ半芳香族ポリアミド、臭素系難燃剤を含む人工毛髪用繊維は、耐ドリップ性が良好であり、かつ触感に優れ、かつ生産性が良好なポリアミド系人工毛髪用繊維が得られることを見出し、本発明の完成に到った。
【発明を実施するための最良の形態】
【００１２】
以下、本発明の実施形態について説明する。【００１３】
本発明の人工毛髪用繊維は、脂肪族ポリアミドと、脂肪族ポリアミドと脂肪族ジアミンと芳香族ジカルボン酸を縮合重合した骨格を持つ半芳香族ポリアミド、臭素系難燃剤をそれぞれ少なくとも１種以上含む樹脂組成物からなることを特徴としている。後述する実験例で示すように、上記３種の物質の混合物からなる人工毛髪用繊維は、良好な耐ドリップ性と触感、生産性を有することが分かっている。【００１４】
以下、この人工毛髪用繊維を構成する樹脂組成物について詳細に説明する。【００１５】
＜ポリアミド＞
本発明の人工毛髪用繊維は、脂肪族ポリアミドと、脂肪族ポリアミドと脂肪族ジアミンと芳香族ジカルボン酸を縮合重合した骨格を持つ半芳香族ポリアミドをそれぞれ少なくとも１種以上含む。【００１６】
脂肪族ポリアミドは、芳香環を有さないポリアミドであり、脂肪族ポリアミドとして、ラクタムの開環重合によって形成されるｎ−ナイロンや、脂肪族ジアミンと脂肪族ジカルボン酸の共縮重合反応で合成されるｎ，ｍ−ナイロンが挙げられる。ラクタムの炭素原子数は、６〜１２が好ましく、６がさらに好ましい。脂肪族ジアミン及び脂肪族ジカルボン酸の炭素原子数は、それぞれ、６〜１２が好ましく、６がさらに好ましい。脂肪族ジアミン及び脂肪族ジカルボン酸は、炭素原子鎖の両末端に官能基（アミノ基又はカルボキシル基）を有するものが好ましいが、官能基は、両末端以外の位置に設けられていてもよい。炭素原子鎖は、直鎖状であることが好ましいが分岐を有していてもよい。脂肪族ポリアミドとしては、例えば、ポリアミド６及びポリアミド６６が挙げられる。耐熱性の観点からはポリアミド６６が好ましい。具体的には、ポリアミド６としては、東レ株式会社製ＣＭ１００７、ＣＭ１０１７、ＣＭ１０１７ＸＬ３、ＣＭ１０１７Ｋ、ＣＭ１０２６などが挙げられる。ポリアミド６６としては、東レ株式会社製ＣＭ３００７、ＣＭ３００１−Ｎ、ＣＭ３００６、ＣＭ３３０１Ｌ、デュポン株式会社製ザイテル１０１、ザイテル４２Ａ、旭化成ケミカルズ株式会社製レオナ１３００Ｓ、１５００、１７００などが挙げられる。【００１７】
脂肪族ジアミンと芳香族ジカルボン酸を縮合重合した骨格を持つ半芳香族ポリアミドとしては、例えば、ポリアミド６Ｔ、ポリアミド９Ｔ、ポリアミド１０Ｔ、及びそれらをベースに変性用モノマーを共重合させた変性ポリアミド６Ｔ、変性ポリアミド９Ｔ、変性ポリアミド１０Ｔが挙げられる。中でも、溶融成型のし易さの点からはポリアミド１０Ｔが好ましい。脂肪族ジアミンの炭素数は、６〜１０が好ましく、１０がより好ましい。脂肪族ジアミンは、炭素原子鎖の両末端にアミノ基を有するものが好ましいが、アミノ基は、両末端以外の位置に設けられていてもよい。炭素原子鎖は、直鎖状であることが好ましいが分岐を有していてもよい。芳香族ジカルボン酸としては、フタル酸、イソフタル酸、テレフタル酸などが挙げられるが、このうち、テレフタル酸が最も好ましい。【００１８】
具体的には、ポリアミド６Ｔおよびその変性ポリマーとしては、エボニック社製ＶＥＳＴＡＭＩＤ ＨＰ Ｐｌｕｓ Ｍ１０００、三井化学社製アーレンなどが挙げられる。ポリアミド９Ｔおよびその変性ポリマーとしては、クラレ社ジェネスタが挙げられる。ポリアミド１０Ｔおよびその変性ポリマーとしては、エボニック社製ＶＥＳＴＡＭＩＤ ＨＯ Ｐｌｕｓ Ｍ３０００、エムスケミー社製Ｇｒｉｖｏｒｙなどが挙げられる。【００１９】
前記脂肪族ポリアミドと、前記半芳香族ポリアミドの混合比率は、好ましくは５０質量部/５０質量部より９９質量部/１質量部の範囲であり、さらに好ましくは７０質量部/３０質量部より９０質量部/１０質量部の範囲である。上記の範囲よりも半芳香族ポリアミドの割合が少ない場合は、半芳香族ポリアミドの添加による生産性の改善の効果が低くなることが分かっている。また、前述のように脂肪族ポリアミドからなる人工毛髪用繊維は、人毛に似た良好な触感を有しているが、上記の範囲よりも半芳香族ポリアミドの割合が多い場合は、触感が低下することが分かっている。【００２０】
脂肪族ポリアミドの重量平均分子量（Ｍｗ）は、例えば６．５万〜１５万である。Ｍｗが６．５万以上になると耐ドリップ性が特に良好になる一方、Ｍｗが１５万を越えた場合には、材料の溶融粘度が上昇し、繊維化する際の加工性が劣るため、１５万以下が好ましい。耐ドリップ性や加工性のバランスを考慮すると、更に好ましくは、Ｍｗが７万〜１２万である。【００２１】
＜臭素系難燃剤＞
本発明の人工毛髪用繊維は、臭素系難燃剤を少なくとも１種以上含む。難燃剤の添加量は、脂肪族ポリアミドと、脂肪族ジアミンと芳香族ジカルボン酸を縮合重合した骨格を持つ半芳香族ポリアミドの添加量の合計１００質量部に対して３〜３０質量部が好ましく、より好ましくは１０〜３０質量部である。上記の範囲において、耐ドリップ性付与の効果と加工性のバランスが良好であるからである。【００２２】
臭素系難燃剤としては、例えば臭素化フェノール縮合物、臭素化ポリスチレン樹脂、臭素化ベンジルアクリレート系難燃剤、臭素化エポキシ樹脂、臭素化フェノキシ樹脂、臭素化ポリカーボネート樹脂および臭素含有トリアジン系化合物が挙げられる。具体的には、臭素化フェノール縮合物としては、第一工業製薬株式会社社製ＳＲ−４６０Ｂが挙げられる。臭素化ポリスチレン樹脂としては、アルベマール社製ＨＰ−７０１０やＨＰ−３０１０、マナック株式会社製ＰＳ９００やＰＬ１２００、ケムチュラ社製ＰＤＢＳ−８０やＰＢＳ−６４ＨＷ、鈴裕化学社製ＦＣＰ−８０００、ＦＣＰ−８０００ＳＴなどが挙げられる。臭素化ベンジルアクリレート系難燃剤としては、ＩＣＬ社製ＦＲ−１０２５が挙げられる。臭素化エポキシ樹脂としては、阪本薬品工業株式会社製ＳＲＴ−２００００、ＳＲＴ−５０００、ＳＲＴ−２０００、ＳＲＴ−７０４０、ＳＲＴ−３０４０、またはＩＣＬ社製Ｆ−２１００、Ｆ−２３００Ｈ、Ｆ−２４００、Ｆ−２４００Ｈなどが挙げられる。臭素化フェノキシ樹脂としては、新日鉄住金化学株式会社製ＹＰＢ−４３ＣまたはＹＰＢ−４３Ｍが挙げられる。臭素化ポリカーボネート樹脂としては、帝人株式会社製ファイヤーガード７０００、ファイヤーガード７５００、ファイヤーガード８５００などが挙げられる。臭素含有トリアジン系化合物としては、第一工業製薬株式会社社製ＳＲ−２４５が挙げられる。それらの中でも、耐ドリップ性、加工性、原糸の透明性等のバランスを考慮すると、以下（１）に示す構造式を含む臭素化エポキシ樹脂、または臭素化フェノキシ樹脂が好ましい。【００２３】
【化１】
2016092922.tif 000002
【００２４】
＜難燃助剤＞
本発明の人工毛髪用繊維は、脂肪族ポリアミドと、脂肪族ジアミンと芳香族ジカルボン酸を縮合重合した骨格を持つ半芳香族ポリアミド及び臭素系難燃剤に加えて、難燃助剤を含むことで更に耐ドリップ性と自己消火性が向上するので好ましい。難燃助剤としては、例えば三酸化アンチモン、四酸化アンチモン、五酸化アンチモン、アンチモン酸ナトリウム、ホウ酸亜鉛、錫酸亜鉛が挙げらる。中でも耐ドリップ性と原糸の透明性のバランスから、三酸化アンチモンが好ましい。【００２５】
難燃助剤の添加量は、脂肪族ポリアミドと、脂肪族ジアミンと芳香族ジカルボン酸を縮合重合した骨格を持つ半芳香族ポリアミドの添加量の合計１００質量部に対して０．１〜１０質量部が好ましく、より好ましくは１〜５質量部である。上記の範囲において、耐ドリップ性や自己消火性、加工性や原糸の透明性のバランスが最も良好であるからである。上記範囲よりも多量に添加すると原糸の透明性や加工性が低下し、上記範囲よりも添加量が少ない場合は耐ドリップ性と自己消火性の向上効果が小さい。【００２６】
難燃助剤は、原糸の透明性および加工性の観点より平均粒子径１〜１０μｍの範囲であることが好ましく、平均粒子径３〜８μｍの範囲であることがさらに好ましい。なお、本明細書において、「平均粒子径」は、レーザー回折・散乱法によって求めた粒度分布における積算値５０％での粒径を意味する。【００２７】
難燃助剤は、三酸化アンチモン、四酸化アンチモン、五酸化アンチモン、アンチモン酸ナトリウム、ホウ酸亜鉛、錫酸亜鉛よりなる群から複数の種類を組み合わせて添加する、あるいは２種以上の複合物であってもよい。【００２８】
＜有機微粒子＞
本発明の人工毛髪用繊維は、有機微粒子をさらに添加することで、より低光沢性が向上し、より人毛に似た外観にすることが可能になる。【００２９】
有機微粒子としては、例えば、架橋ニトリルゴム、架橋アクリル樹脂、架橋ポリエステル、架橋ポリアミド、架橋シリコーン樹脂、架橋ポリスチレン樹脂、架橋ポリエチレン樹脂が挙げられる。これらの中でも、架橋ニトリルゴムが好ましい。本発明者らによる実験によれば、繊維の低光沢化を目的に、樹脂組成物に有機、あるいは無機微粒子等を含有させた場合、繊維の延伸後に繊維が白化する傾向がある為、樹脂組成物に所定の着色を施す場合には、添加する着色剤の数量の上昇が余儀なくさせられる場合がある。しかしながら、架橋ニトリルゴムからなる有機微粒子を添加した場合はこのような白化が抑制されるからである。【００３０】
架橋ニトリルゴムのＡＮ比は３０〜５０質量％の範囲が好ましい。上記範囲の架橋ニトリルゴムを添加した場合に、人工毛髪用繊維の加工性が特に良好であるからである。【００３１】
有機微粒子の添加量は、有機微粒子による低光沢化の効果と他の諸特性とのバランスを考慮して、脂肪族ポリアミドおよび半芳香族ポリアミドの添加量の合計１００質量部に対して３〜３０質量部が好ましく、さらに好ましくは５〜２０質量部である。【００３２】
有機微粒子の平均粒子径は、０．０５〜１５μｍが好ましく、０．０５〜１０μｍがより好ましく、０．０５〜５μｍがさらに好ましい。この範囲であれば、光沢や艶の調節効果が十分に大きく、かつ、微粒子添加による繊維強度の低下が生じ難いからである。【００３３】
＜その他の添加剤＞
本実施形態で用いられる樹脂組成物には、ポリアミドに加え、必要に応じて添加剤、例えば、耐熱剤、光安定剤、蛍光剤、酸化防止剤、静電防止剤、顔料、染料、可塑剤、潤滑剤等を含有させることができる。顔料、染料等の着色剤を含有させることにより、予め着色された繊維（いわゆる原着繊維）を得ることができる。【００３４】
＜製造工程＞
以下に、人工毛髪用繊維の製造工程の一例を説明するが、本発明はこれに限定されるものではない。【００３５】
まず、上述した脂肪族ポリアミドと半芳香族ポリアミド、および臭素系難燃剤を溶融混練する。溶融混練するための装置としては、種々の一般的な混練機を用いることができる。溶融混練としては、たとえば一軸押出機、二軸押出機、ロール、バンバリーミキサー、ニーダーなどがあげられる。これらのうちでは、二軸押出機が、混練度の調整、操作の簡便性の点から好ましい。人工毛髪用繊維は、ポリアミドの種類により適正な温度条件のもと、通常の溶融紡糸法で溶融紡糸することにより製造することができる。【００３６】
脂肪族ポリアミドとしてポリアミド６６、半芳香族ポリアミドとしてポリアミド１０Ｔを８０質量部/２０質量部の割合で用いた場合は、押出機、口金、必要に応じてギヤポンプなどの溶融紡糸装置の温度を２７０〜３１０℃として溶融紡糸し、冷却用の水を入れた水槽で冷却し、繊度のコントロールを実施しながら、引き取り速度を調整して、未延伸糸が得られる。溶融紡糸装置の温度は、脂肪族ポリアミドと半芳香族ポリアミドの添加量の割合に応じて、適宜調整することができる。また、水槽による冷却に関らず、冷風での冷却による紡糸も可能である。冷却水槽の温度、冷風の温度、冷却時間、引取速度は、吐出量及び口金の孔数によって適宜調整することができる。【００３７】
溶融紡糸の際、単純な円形のみならず、ノズル孔が特殊形状の紡糸ノズルを用い、人工毛髪繊維の断面形状を繭型、Ｙ型、Ｈ型、Ｘ型、花びら型等の異形にすることもできる。【００３８】
得られた未延伸糸は、繊維の引張強度を向上させるために延伸処理を行う。延伸処理は、未延伸糸を一旦ボビンに巻き取ってから溶融紡糸工程とは別の工程にて延伸する２工程法や、ボビンに巻き取ることなく溶融紡糸工程から連続して延伸する直接紡糸延伸法のいずれの方法によってもよい。また、延伸処理は、１度で目的の延伸倍率まで延伸する１段延伸法、又は２回以上の延伸によって目的の延伸倍率まで延伸する多段延伸法で行なわれる。熱延伸処理を行なう場合における加熱手段としては、加熱ローラ、ヒートプレート、スチームジェット装置、温水槽などを使用することができ、これらを適宜併用することもできる。【００３９】
本実施形態の人工毛髪用繊維の繊度は、１０〜１５０ｄｔｅｘが好ましく、好ましくは３０〜１５０ｄｔｅｘであり、より好ましくは３５〜１２０ｄｔｅｘである。
【実施例】
【００４０】
次に、本発明による人工毛髪用繊維の実施例を、比較例と対比しつつ表を用いて、詳細に説明する。次に、本発明を実施例に基づいてさらに具体的に説明するが、本発明はこれらに限定されるものではない。【００４１】
吸湿率が１０００ｐｐｍ未満になる様に乾燥した脂肪族ポリアミド樹脂および半芳香族ポリアミド樹脂、及び臭素系難燃剤を表１〜表５の実施例、比較例にある配合比になる様にブレンドを行った。表１〜表５中のポリアミド及び難燃剤、難燃助剤および有機微粒子に関する配合量についての数値は、質量部を表す。ブレンドした材料は、φ３０ｍｍ二軸押出機を用いて混練し、紡糸用の原料ペレットを得た。【００４２】
ついで、吸水率が１０００ｐｐｍ以下になる様にペレットを除湿乾燥した後、φ４０ｍｍ単軸溶融紡糸機を用いて紡糸し、穴径０．５ｍｍ／本のダイスから排出した溶融樹脂を、約３０℃の水槽を通して冷却しながら、吐出量と巻き取り速度を調整し、設定繊度の未延伸糸を作成した。φ４０ｍｍ溶融紡糸機の設定温度は、脂肪族ポリアミドと半芳香族ポリアミドの添加量の割合および臭素系難燃剤の添加量に応じて、適宜調整した。【００４３】
得られた未延伸糸を１００℃で延伸し、その後、１５０℃〜２００℃でアニールを行い、所定維度の人工毛髪用繊維を得た。延伸倍率は３倍、アニール時の弛緩率は０．５〜３％にて行った。アニール時の弛緩率とは、（アニール時の巻き取りローラの回転速度）／（アニール時の送り出しローラの回転速度）で算出される値である。【００４４】
得られた人工毛髪用繊維について、後述する評価方法及び基準に従って光沢、自己消火性、耐ドリップ性、触感、加工性および透明性の評価を行った。その結果を表１〜表５に示す。【００４５】
【表１】
2016092922.tif 000003
【００４６】
【表２】
2016092922.tif 000004
【００４７】
【表３】
2016092922.tif 000005
【００４８】
【表４】
2016092922.tif 000006
【００４９】
【表５】
2016092922.tif 000007
【００５０】
表１〜表５にある素材は、以下のものを採用した。
ポリアミド６６（重量平均分子量50000）：東レ株式会社製、アミランＣＭ３００１−Ｎ
ポリアミド６６（重量平均分子量65000）：旭化成ケミカルズ株式会社製、レオナ１５００
ポリアミド６６（重量平均分子量90000）：デュポン社製、Ｚｙｔｅｌ  ４２Ａ
ポリアミド６６（重量平均分子量120000）：自社製
ポリアミド６（重量平均分子量90000）：自社製
ポリアミド１０Ｔ：ダイセルエボニック社製、ＶＥＳＴＡＭＩＤ ＨＯ Ｐｌｕｓ Ｍ３０００
ポリアミド９Ｔ：クラレ社製、ジェネスタ  Ｎ１０００Ａ−Ｍ４２
ポリアミド６Ｔ：ダイセルエボニック社製、ＶＥＳＴＡＭＩＤ ＨＰ Ｐｌｕｓ Ｍ１０００
ポリアミドＭＸＤ６：三菱ガス化学社製、Ｓ６００７
臭素化エポキシ樹脂：阪本薬品工業株式会社製、ＳＲＴ−２００００
臭素化ポリスチレン樹脂：アルベマール社製、ＨＰ−７０２０
臭素化フェノキシ樹脂：新日鉄住金化学株式会社製、ＹＰＢ−４３Ｃ
臭素化フェノール縮合物：第一工業製薬社製、ピロガードＳＲ−４６０Ｂ
臭素化ベンジルアクリレート系難燃剤：ＩＣＬ−ＩＰ社製、ＦＲ−１０２５
臭素含有トリアジン系化合物：第一工業製薬社製、ピロガードＳＲ−２４５
三酸化アンチモン（平均粒子径０．５μｍ）：日本精鉱株式会社製、ＰＡＴＯＸ−Ｍ
三酸化アンチモン（平均粒子径１．２μｍ）：日本精鉱株式会社製、ＰＡＴＯＸ−Ｋ
三酸化アンチモン（平均粒子径３μｍ）：日本精鉱株式会社製、ＰＡＴＯＸ−Ｐ
三酸化アンチモン（平均粒子径８μｍ）：日本精鉱株式会社製、ＰＡＴＯＸ−Ｌ
三酸化アンチモン（平均粒子径１０μｍ）：自社製
三酸化アンチモン（平均粒子径１２μｍ）：自社製
四酸化アンチモン（平均粒子径４μｍ）：山中産業株式会社製、ＡＴＥ−Ｓ
五酸化アンチモン（平均粒子径３〜５μｍ）：日産化学株式会社製、サンエポック ＮＡ−１０３０
アンチモン酸ナトリウム（平均粒子径４μｍ）：日本精鉱株式会社製、ＳＡ−Ａ
ホウ酸亜鉛（平均粒子径３μｍ）：自社製
錫酸亜鉛（平均粒子径３μｍ）：自社製
架橋ニトリルゴム（ＡＮ比２５質量％）：ＪＳＲ社製 Ｎ２４０Ｓ
架橋ニトリルゴム（ＡＮ比３５質量％）：中国石化社製、ナーポＶＰ−４０２
架橋ニトリルゴム（ＡＮ比４５質量％）：ランクセス社製、ＢＡＹＭＯＤ Ｎ ＸＬ３８．４３
架橋シリコーン樹脂：東レダウコ−ニング株式会社製、ＥＰ５５００
架橋アクリル樹脂：綜研化学株式会社製、ＫＭＲ−３ＴＡ【００５１】
表１〜表５の重量平均分子量（Ｍｗ）は、以下の方法で測定した。【００５２】
＜重量平均分子量Ｍｗ＞
下記設備、条件による測定により重量平均分子量Ｍｗを求めた。
使用装置  ：  ポンプ・・shodexDS-4
カラム・・shodex  GPC  HFIP-806M×２ + HFIP-803
検出器・・shodex  RI-71
溶離液  ：  ヘキサフルオロイソプロパノ−ル（＋添加剤CF3COONa（5mmol/L））
前処理：  メンブレンフィルタ−（0.2μｍ）で濾過
濃度  ：  0.2w/v％
注入量  ：  100μＬ
カラム温度  ：  ４０℃
流速  ：  1.0ml/min.
標準物質：  標準ポリメチルメタクリレ−ト（PMMA）
検量線は標準ＰＭＭＡで作成し、重量平均分子量はＰＭＭＡ換算値で表した。【００５３】
表１〜表５中の各評価項目についての評価方法とその基準は、以下の通りである。【００５４】
＜光沢＞
光沢の評価は、目視にて実施した。
長さ２０ｃｍ、３０００本にまとめた人工毛髪用繊維束を用い、太陽光の下で観察し、下記の評価基準に従って、判定を行った
◎：  人毛と同様な光沢感を有する
○：  人毛と比較すると差異が認められるが、概ね人毛に近い光沢を有する
△：  細かく比較すると人毛との差異が認められるが、概ね人工毛髪用繊維としての使用に耐えうる光沢を有する
×：  一見して、人毛と光沢感に差異が認められる
××：  一見して、光沢感が人毛と異なり、かつ合成繊維特有の光沢感が目立つ【００５５】
＜燃焼性（自己消火性、耐ドリップ性）＞
燃焼性の評価は、「自己消火性」、「耐ドリップ性」とで実施した。両評価共に、人工毛髪用繊維を３０ｃｍの長さに裁断し、かつ２ｇになる様な本数に取りわけた繊維束サンプルを使用した。この繊維束の一端を固定して垂直にたらし、その下端に長さ２０ｍｍの炎を５秒間接触させた後、離した後の延焼時間、またその間にドリップした回数をそれぞれ測定して、下記の判定を行った。結果は、３回測定した結果の平均値を使用した。【００５６】
（自己消火性）
◎：  延焼時間が１秒以内
○：  延焼時間が２秒以上５秒未満
△：  延焼時間が６秒以上１０秒未満
×：  延焼時間が１０秒以上２０秒未満
××：  延焼時間が２０秒以上【００５７】
（耐ドリップ性）
◎：  ドリップ数が０
○：  ドリップ数が１回以上２回未満
△：  ドリップ数が３回以上５回未満
×：  ドリップ数が６回以上１０回未満
××：  ドリップ数が１０回以上【００５８】
＜触感＞
触感は、実施例・比較例の人工毛髪用繊維を長さ２００ｍｍ、重量１．０ｇに束ね、人工毛髪用繊維処理技術者（実務経験５年以上）１０人の手触りによる判定で、次の評価基準で評価した。
◎：  技術者１０人全員が、触感が良いと評価したもの
○：  技術者の８人又は９人が、触感が良いと評価したもの
△：  技術者の５人以上７人以下が、触感が良いと評価したもの
×：  技術者の２人以上４人以下が、触感が良いと評価したもの
××：  技術者の１人以下が、触感が良いと評価したもの【００５９】
＜加工性＞
未延伸糸１００本束を延伸倍率３倍で延伸する際に、延伸中に発生する糸切れの回数による判定で、次の評価基準で評価した。
◎：  糸切れが０回／３０分
○：  糸切れが１回以上３回未満／３０分
△：  糸切れが３回以上１０回未満／３０分
×：  糸切れが１０回以上２０回未満／３０分
××：  糸切れが２０回以上／３０分【００６０】
＜透明性＞
透明性は、実施例・比較例の人工毛髪用繊維を長さ２００ｍｍ、重量１．０ｇに束ね、人工毛髪用繊維処理技術者（実務経験５年以上）が目視により人毛と比較評価を行い、次の評価基準で評価した。
◎：  人毛と同様な透明性を有する
○：  人毛と比較すると差異が認められるが、概ね人毛に近い透明性を有する
△：  細かく比較すると人毛よりも若干の白濁が認められるが、概ね人工毛髪用繊維としての使用に耐えうる透明性を有する
×：  一見して、明らかに白濁しており、人毛との差異が認められる
××：  一見して、明らかに白濁しており、人工毛髪用繊維としての使用に耐えない【００６１】
＜考察＞
上記実施例及び比較例に示すように、脂肪族ポリアミドと、脂肪族ジアミンと芳香族ジカルボン酸を縮合重合した骨格を持つ半芳香族ポリアミドと、臭素系難燃剤とを含む樹脂組成物を原料とすることで、燃焼時の耐ドリップ性と優れた触感、生産性を併せ持つ人工毛髪用繊維が得られることが分かった。
さらに、難燃助剤を適量添加することによって、燃焼時の耐ドリップ性と自己消火性を一層向上でき、さらに有機微粒子を適量添加することによって光沢を人毛に一層近づけることができることが分かった。【００６２】
実施例及び比較例をより詳細に分析すると、以下の通りである。
実施例１〜３を比較すると、半芳香族ポリアミドの中でも、ポリアミド１０Ｔ又はポリアミド６Ｔを配合した場合に触感が特に良好になり、ポリアミド１０Ｔを用いた場合に耐ドリップ性及び加工性が特に良好になることが分かった。
実施例１及び４〜１０を比較すると、脂肪族ポリアミドの配合量が５０質量部以上の場合に触感が特に良好になり、半芳香族ポリアミドの配合量が１０質量部以上の場合に加工性が特に良好になることが分かった。
実施例１及び１１〜１３を比較すると、脂肪族ポリアミドの重量平均分子量が６．５万以上の場合、耐ドリップ性が特に良好になることが分かった。
実施例１及び実施例１４を比較すると、脂肪族ポリアミドとしてポリアミド６６とポリアミド６の何れを配合した場合でも同様の評価結果が得られることが分かった。
実施例１及び１５〜２０を比較すると、臭素系難燃剤として、臭素化エポキシ樹脂、臭素化ポリスチレン樹脂、又は臭素化フェノキシ樹脂を用いた場合に加工性が特に良好になり、臭素化エポキシ樹脂、臭素化フェノキシ樹脂、臭素化フェノール縮合物、又は臭素化ベンジルアクリレート系難燃剤を用いた場合に透明性が特に良好になり、臭素化エポキシ樹脂又は臭素化フェノキシ樹脂を用いた場合に加工性及び透明性の両方が特に良好になることが分かった。実施例で用いた臭素化エポキシ樹脂と臭素化フェノキシ樹脂はどちらも化学式（１）で表される構造式を有していることから、化学式（１）の構造を有する臭素系難燃剤を配合することが最も好ましいことが分かった。
実施例２１〜２６を比較すると、臭素系難燃剤の配合量が３質量部以上の場合に自己消火性が良好になり、３０質量部以上の場合に自己消火性が特に良好になることが分かった。また、臭素系難燃剤の配合量が１０質量部以上の場合に光沢が特に良好になることが分かった。また、臭素系難燃剤の配合量が３０質量部以下の場合に加工性が良好になり、２０質量部以下の場合に加工性が特に良好になることが分かった。
実施例２７〜３２を比較すると、難燃助剤として三酸化アンチモンを配合した場合に透明性及び耐ドリップ性が特に良好になることが分かった。さらに、実施例２７及び３３〜３７を比較すると、難燃助剤の平均粒子径が１〜１０μｍに場合に透明性が良好になり、３〜８μｍである場合に透明性が特に良好になることが分かった。さらに、実施例２７及び３８〜４２を比較すると、難燃助剤の配合量が０．１〜１０質量部の場合に触感及び透明性が良好になり、１〜５質量部の場合に加工性及び耐ドリップ性が特に良好になることが分かった。
実施例４３〜４７を比較すると、有機微粒子として、ＡＮ比が３０〜５０質量％である架橋ニトリルゴムを用いた場合に透明性及び加工性が特に良好になることが分かった。実施例４３及び４８〜５１を比較すると、有機微粒子の配合量が３〜３０質量部である場合に、光沢、加工性、及び自己消火性が特に良好になることが分かった。【００６３】
また、臭素系難燃剤を配合しなかった比較例１〜５では、耐ドリップ性が劣っていた。半芳香族ポリアミドを配合しなかった比較例６〜８では、加工性が劣っていた。さらに、比較例９では、半芳香族ポリアミドとして、脂肪族ジカルボン酸と芳香族ジアミンを縮合重合した骨格を有するポリアミドＭＸＤ６を配合したが、加工性は良好ではなかった。これらの結果から、特定の骨格を持つ半芳香族ポリアミドを配合することが加工性を向上させるために必須であることが分かった。
【国際調査報告】
2016092922.tif 000009
2016092922.tif 000010
2016092922.tif 000011
2016092922.tif 000012